(57)【要約】【課題】  太陽光に長時間暴露される環境で用いても蒸れにくく、快適性に優れた着色シート材を提供する。【解決手段】  シート基材上に、貫通孔を有する着色樹脂層を有する着色シート材であって、白熱電球吸収温度〔ＦＡＴ（５ｍｉｎ）〕が４０℃以下であることを特徴とする着色シート材。【選択図】      なし【特許請求の範囲】
【請求項１】
シート基材上に、貫通孔を有する着色樹脂層を有する着色シート材であって、白熱電球吸収温度〔ＦＡＴ（５ｍｉｎ）〕が４０℃以下であることを特徴とする着色シート材。
【請求項２】
着色樹脂層の７８０〜１８００ｎｍの波長領域における平均吸収率が３０％以下であることを特徴とする、請求項１に記載の着色シート材。
【請求項３】
演色性〔ＣＲ（Ｄ６５：Ｆ６）〕が０．４以下であることを特徴とする、請求項１または２に記載の着色シート材。
【請求項４】
着色樹脂層の６１０〜７８０ｎｍの波長領域における平均吸収率が６０％以上であることを特徴とする、請求項３に記載の着色シート材。
【請求項５】
着色樹脂層が、７８０〜１８００ｎｍの波長領域における平均吸収率が３０％以下であり、かつ、６１０〜７８０ｎｍの波長領域における平均吸収率が６０％以上である顔料を含有することを特徴とする、請求項１〜４いずれか一項に記載の着色シート材。
【請求項６】
貫通孔の平均孔径が５〜２００μｍであることを特徴とする、請求項１〜５いずれか一項に記載の着色シート材。
【請求項７】
貫通孔の平均密度が１〜１００００個／ｉｎｃｈ２であることを特徴とする、請求項１〜６いずれか一項に記載の着色シート材。
【発明の詳細な説明】
【技術分野】
【０００１】
本発明は、着色シート材に関する。詳しくは、太陽光に長時間暴露される環境で用いても蒸れにくく、快適性に優れた着色シート材に関するものである。
【背景技術】
【０００２】
シート基材上に着色樹脂層を有する着色シート材としては、塩化ビニルレザー、合成皮革、人工皮革、天然皮革などがあり、その優れた外観や風合い、耐久性、イージーケア性などが認められ、車両用内装材、椅子、家具、靴、衣料、鞄、雑貨など様々な分野で用いられている。
【０００３】
しかしながら、このような構成の着色シート材は、一般に通気性や透湿性が悪く、例えば椅子張り地や靴地として用いられる場合、この椅子や靴を長時間使用すると、人体との接触面が蒸れて、不快に感じるという問題があった。
【０００４】
樹脂層を有するシート材に通気性や透湿性を付与するための提案は多く、代表的には、ニードルパンチングや（特許文献１）、放電（特許文献２）、レーザー照射（特許文献３）などの手段により、樹脂層に孔を形成する方法を挙げることができる。しかしながら、用途によっては、例えばカーシートなど太陽光に長時間暴露されるような環境で用いられる用途においては、着色シート材の表面温度が上昇し、さらには車両内空間の温度をも上昇させる結果、蒸れやすく、不快感を十分に解消できないでいた。
【０００５】
長時間使用しても蒸れたり暑くなったりすることのない椅子として、特許文献４には、フォームなど通気性を有する基材に蓄熱性粒子を含有させてなる温度調整材を、人体接触面の少なくとも一部に配設させてなる椅子が開示されている。しかしながら、太陽光に長時間暴露される環境で用いた場合に発生する蒸れに対して、十分に対応できるものではなかった。さらに、蓄熱性粒子は、シェル内に潜熱蓄熱剤が内包されたマイクロカプセルであるため、異物混入により耐摩耗性が低下するという問題があった。
【０００６】
【特許文献１】特開昭５４−１３８１０２号公報
【特許文献２】特公昭４８−１７４号公報
【特許文献３】特開平１−２４６４８０号公報
【特許文献４】特開２００１−２９９４９５号公報
【発明の開示】
【発明が解決しようとする課題】
【０００７】
本発明はこのような現状に鑑みてなされたものであり、その目的とするところは、太陽光に長時間暴露される環境で用いても蒸れにくく、快適性に優れた着色シート材を提供することである。
【課題を解決するための手段】
【０００８】
本発明者は、上記課題を解決すべく鋭意研究を重ねた結果、通気および／または透湿のための孔が形成された着色樹脂層を有する着色シート材において、着色樹脂層に太陽光による温度上昇を抑制する機能を具備させることにより長時間使用時の蒸れ感を軽減することができること、その手段として、特定の顔料を用いて樹脂層を着色することにより太陽光による温度上昇を抑制することができることを見出し、これらの知見に基づいて本発明を完成させるに至った。
【０００９】
すなわち、本発明は第１に、シート基材上に、貫通孔を有する着色樹脂層を有する着色シート材であって、白熱電球吸収温度〔ＦＡＴ（５ｍｉｎ）〕が４０℃以下であることを特徴とする着色シート材である。
本発明は第２に、着色樹脂層の７８０〜１８００ｎｍの波長領域における平均吸収率が３０％以下であることを特徴とする、上記着色シート材である。
本発明は第３に、演色性〔ＣＲ（Ｄ６５：Ｆ６）〕が０．４以下であることを特徴とする、上記着色シート材である。
本発明は第４に、着色樹脂層の６１０〜７８０ｎｍの波長領域における平均吸収率が６０％以上であることを特徴とする、上記着色シート材である。
本発明は第５に、着色樹脂層が、７８０〜１８００ｎｍの波長領域における平均吸収率が３０％以下であり、かつ、６１０〜７８０ｎｍの波長領域における平均吸収率が６０％以上である顔料を含有することを特徴とする、上記着色シート材である。
本発明は第６に、貫通孔の平均孔径が５〜２００μｍであることを特徴とする、上記着色シート材である。
本発明は第７に、貫通孔の平均密度が１〜１００００個／ｉｎｃｈ２であることを特徴とする、上記着色シート材である。
【００１０】
従来、樹脂層を着色するための着色剤としては顔料が用いられ、有彩色顔料と黒色顔料とを組み合わせることにより目標とする色相を得ている。特に黒色顔料としては炭素を主成分とするカーボンブラック顔料が用いられているが、カーボンブラック顔料は赤外線（波長領域７８０〜１８００ｎｍ）の吸収率が高いため、これを含有する着色樹脂層に太陽光などの赤外線を含む光が照射されると、赤外線を吸収して発熱するのである。本発明はこのメカニズムに着目してなされたものである。すなわち、赤外線の吸収が少ない顔料を選択して樹脂層を着色することにより、着色樹脂層の温度上昇を抑制し、もってこれに伴う蒸れ感の増大を抑制しようとするものである。
【００１１】
赤外線吸収率が低い顔料を用いた着色シート材としては、例えば、特許文献５および６が知られているが、これに記載のものは、通気性や透湿性に対する配慮がなされておらず、蒸れ感を解消あるいは軽減するものではなかった。
【００１２】
【特許文献５】特開平７−４２０８４号公報
【特許文献６】特開２００４−３１４５９６号公報
【発明の効果】
【００１３】
本発明の着色シート材は、太陽光などの赤外線を含む光に長時間暴露される環境で用いても表面温度が上昇しにくいため、蒸れにくく、快適性に優れたものである。
【発明を実施するための最良の形態】
【００１４】
以下、本発明について詳細に説明する。
本発明の着色シート材は、シート基材上に、貫通孔を有する着色樹脂層を有するものである。
【００１５】
本発明においてシート基材とは、織物、編物、不織布などの繊維布帛や、天然皮革など、シート状の形態を有するものをいう。また、繊維布帛に、従来公知の無溶剤系、溶剤系または水系の高分子化合物、好ましくは、ポリウレタン樹脂やその共重合体、あるいはポリウレタン樹脂を主成分とする混合物を塗布または含浸し、乾式凝固または湿式凝固させたものを用いることもできる。繊維布帛において、繊維の種類は特に限定されるものでなく、天然繊維、再生繊維、半合成繊維、合成繊維など、従来公知の繊維を挙げることができる。なかでも強度の観点から合成繊維、特にはポリエステル繊維から成る編物が好ましく用いられる。このようなシート基材は、本来、本発明において好適な通気性および／または透湿性を備えたものである。
【００１６】
また、シート基材は、染料または顔料により着色されたものであっても良い。着色に用いられる染料や顔料は特に制限されるものでないが、先に述べたカーボンブラック顔料のように赤外線の吸収率が高いものを用いることは、太陽光に長時間暴露される環境で用いた場合、着色シート材の温度上昇が懸念されるため好ましくない。
【００１７】
本発明の着色シート材は、上記シート基材上に、貫通孔を有する着色樹脂層を有するものであり、典型的には、シート基材の片面または両面に直接または接着層を介して着色樹脂層を接合後、着色樹脂層を貫通する孔を形成することにより得られるものである。
【００１８】
具体的には、所定の着色樹脂液を、ナイフコーティング、ロールコーティング、グラビア、スプレーなどの方法でシート基材の片面または両面に塗布後、乾式凝固または湿式凝固させることにより、直接、着色樹脂層を接合する。もしくは、所定の着色樹脂液を、上記ナイフコーティングなどの方法で離型性基材に塗布後、乾式凝固または湿式凝固させることにより着色樹脂層を調製し、これをシート基材の片面または両面に圧着することにより、直接、着色樹脂層を接合する。さらにもしくは、上記離型性基材上に調製された着色樹脂層を、シート基材の片面または両面に接着剤を用いて貼り合わせることにより、着色樹脂層を接合する。次いで、ニードルパンチング、放電、レーザー照射など従来公知の手段により、着色樹脂層にその表面からシート基材との接合面（着色樹脂層裏面）まで到達する貫通孔を形成する。
【００１９】
なお、本発明の着色シート材は、上記方法より得られたものに限定されない。例えば、予め貫通孔を形成した着色樹脂層を調製しておき、これをシート基材上に接合することにより得られたものであっても良い。また、着色樹脂液に溶剤可溶性物質を含有させておき、着色樹脂層を調製後または調製とともに、溶剤可溶性物質を溶解除去することにより貫通孔を形成したものであっても良い。
【００２０】
着色樹脂層の調製に用いられる樹脂は特に限定されるものでなく、例えば、ポリウレタン樹脂、ポリアミノ酸樹脂、塩化ビニル樹脂、ＳＢＲ樹脂、ＮＢＲ樹脂、アクリル樹脂、ポリエステル樹脂、およびこれらの共重合体など、従来公知の合成樹脂を挙げることができ、これらを１種または２種以上組み合わせて用いることができる。なかでも、耐摩耗性、風合いなどの観点から、ポリウレタン樹脂やその共重合体、またはポリウレタン樹脂を主成分とする混合物が好ましく、ポリカーボネート系ポリウレタン樹脂がより好ましい。樹脂のタイプは、無溶剤系、溶剤系、水系など特に限定されない。
【００２１】
樹脂には、後述する顔料の他、必要に応じて、従来公知の添加剤、例えば可塑剤、安定剤、充填剤、滑剤、塗料、発泡剤、離型剤などを含有させても良い。
【００２２】
本発明において特徴的であるのは、着色シート材の白熱電球吸収温度〔ＦＡＴ（５ｍｉｎ）〕が４０℃以下であることである。白熱電球吸収温度〔ＦＡＴ（５ｍｉｎ）〕とは、白熱電球を５分間照射することによる表面温度の上昇分を表すものであり、この値が小さいほど、太陽光に長時間暴露されても表面温度が上昇しにくいことを意味する。
【００２３】
白熱電球吸収温度〔ＦＡＴ（５ｍｉｎ）〕の測定方法は以下の通りである。３０ｃｍ四方に裁断した試験片（着色シート材）を同じく３０ｃｍ四方に裁断した厚さ１０ｍｍの発泡ウレタンに、着色樹脂層が上になるように重ねる。雰囲気温度３０℃の条件下で、試験片から３０ｃｍ離れたところから３００Ｗの白熱電球を１００Ｖで５分間照射した後、赤外線放射温度計で試験片の表面温度を測定する。このときの表面温度から雰囲気温度３０℃を引いた値をＦＡＴ（５ｍｉｎ）とする。
【００２４】
着色シート材の白熱電球吸収温度〔ＦＡＴ（５ｍｉｎ）〕が４０℃以下であることにより、周辺温度（雰囲気温度）の上昇を抑制することができ、また、表面温度の上昇後に空冷することで比較的早く表面温度を周辺温度まで冷却することができる。このため、着色シート材を人体と接触させて用いた場合でも、着色シート材と接触する部分の皮膚は汗をかきにくく、蒸れにくいため、快適性に優れた着色シート材となるのである。さらには、着色シート材自体が高温になりにくく、熱老化による強度劣化を防ぐこともできる。白熱電球吸収温度〔ＦＡＴ（５ｍｉｎ）〕が４０℃を越えると、上記作用効果を得ることができない。
【００２５】
着色シート材の白熱電球吸収温度〔ＦＡＴ（５ｍｉｎ）〕が４０℃以下であるためには、着色樹脂層の７８０〜１８００ｎｍの波長領域における平均吸収率が３０％以下であることが好ましい。
【００２６】
着色樹脂層の所定の波長領域における平均吸収率の測定方法は以下の通りである。フィルム状に形成した着色樹脂層（樹脂および顔料の種類、配合比、樹脂層厚みは目的に応じて適宜設定）について、反射率と透過率のスペクトルを分光光度計（ＵＶ−３１００ＰＣ、株式会社島津製作所製）を用いて測定する。そのスペクトルから、所定の波長領域における平均反射率と平均透過率を求め、式１に基づいて平均吸収率を算出する。
【００２７】
〔式１〕
平均吸収率（％）＝｛１００−（平均反射率＋平均透過率）｝（％）
【００２８】
赤外線の波長領域である７８０〜１８００ｎｍにおける平均吸収率が３０％以下であることにより、太陽光などの赤外線を含む光が照射された場合に生じる赤外線の吸収による発熱を抑制することができるため、着色樹脂層の温度上昇が少なく、したがって表面温度の上昇しにくい着色シート材となる。こうして、白熱電球吸収温度〔ＦＡＴ（５ｍｉｎ）〕が４０℃以下であり、蒸れによる不快感を軽減可能な着色シート材を確実に得ることができるのである。着色樹脂層の７８０〜１８００ｎｍの波長領域における平均吸収率が３０％を越えると、上記作用効果を得ることができない虞がある。
【００２９】
また、本発明の着色シート材は、演色性〔ＣＲ（Ｄ６５：Ｆ６）〕が０．４以下であることが好ましい。着色シート材を実際に使用するにあたっては、昼光（Ｄ６５光源）と白色蛍光灯（Ｆ６光源）など、照射される光によって色彩が変化する、いわゆる演色性が問題となる場合が多い。特に黒色など中濃色の場合には、演色性が大きいと光源の違いによる色彩差が目立つため、工業製品として成り立たたないという深刻な問題に発展する虞がある。
【００３０】
演色性〔ＣＲ（Ｄ６５：Ｆ６）〕の測定方法は以下の通りである。着色シート材の着色樹脂層側について、Ｄ６５光源照射時とＦ６光源照射時の色彩値（Ｌ＊、ａ＊、ｂ＊）を分光光度計（Ｃｏｌｏｒ  ｉ５、ＧｒｅｔａｇＭａｃｂｅｔｈ，ＬＬＣ製）を用いて測定し、式２に基づいて演色性〔ＣＲ（Ｄ６５：Ｆ６）〕を算出する。
【００３１】
〔式２〕
ＣＦ（Ｄ６５：Ｆ６）＝［｛Ｌ＊（Ｄ６５）−Ｌ＊（Ｆ６）｝２
＋｛ａ＊（Ｄ６５）−ａ＊（Ｆ６）｝２＋｛ｂ＊（Ｄ６５）−ｂ＊（Ｆ６）｝２］１／２
Ｌ＊（Ｄ６５）、ａ＊（Ｄ６５）、ｂ＊（Ｄ６５）：Ｄ６５光源での色彩値
Ｌ＊（Ｆ６）、ａ＊（Ｆ６）、ｂ＊（Ｆ６）：Ｆ６光源での色彩値
【００３２】
着色シート材の演色性〔ＣＲ（Ｄ６５：Ｆ６）〕が０．４以下であることにより、Ｄ６５光源照射時とＦ６光源照射時での着色シート材の色彩差が目視では判別しにくい状態となり、光源の違いによる色彩差の少ない、いわゆる、演色性が小さい着色シート材となる。演色性〔ＣＲ（Ｄ６５：Ｆ６）〕が０．４を越えると、上記作用効果を得ることができない虞がある。
【００３３】
着色シート材の演色性〔ＣＲ（Ｄ６５：Ｆ６）〕が０．４以下であるためには、着色樹脂層の６１０〜７８０ｎｍの波長領域における平均吸収率が６０％以上であることが好ましい。
【００３４】
Ｄ６５光源とＦ６光源では、赤色の波長領域である６１０〜７８０ｎｍにおける分光分布が大きく異なるため、この波長領域における平均吸収率が低いと、具体的には６０％未満であると、赤色の部分で演色性が大きくなって、着色シート材の演色性〔ＣＲ（Ｄ６５：Ｆ６）〕が０．４を越える虞がある。これに対し、着色樹脂層の６１０〜７８０ｎｍの波長領域における平均吸収率が６０％以上であると、演色性〔ＣＲ（Ｄ６５：Ｆ６）〕が０．４以下であり、演色性が小さい着色シート材となる。
【００３５】
樹脂層の着色に用いられる顔料としては、例えば、キノン系、ペリレン系、アゾメチン系、フタロシアニン系などの有機顔料や、酸化チタン系、酸化鉄系、複合酸化物系などの無機顔料を挙げることができる。なかでも、７８０〜１８００ｎｍの波長領域における平均吸収率が３０％以下である顔料が好ましく、より好ましくは、７８０〜１８００ｎｍの波長領域における平均吸収率が３０％以下であり、かつ、６１０〜７８０ｎｍの波長領域における平均吸収率が６０％以上である顔料である。
【００３６】
顔料の所定の波長領域における平均吸収率の測定方法は以下の通りである。ポリカーボネート系ポリウレタン樹脂（クリスボンＮＹ−３２８、大日本インキ化学工業株式会社）とジメチルホルムアミドからなる溶液を調製する。ここで、ポリカーボネート系ポリウレタン樹脂の固形分含量は溶液に対して２５重量％とする。この溶液に顔料を樹脂固形分に対し固形分で１５重量％となるように含有させて厚さ２０μｍのフィルムを調製する。このフィルムについて、反射率と透過率のスペクトルを分光光度計（ＵＶ−３１００ＰＣ、株式会社島津製作所製）を用いて測定する。そのスペクトルから、所定の波長領域における平均反射率と平均透過率を求め、式３に基づいて平均吸収率を算出する。
【００３７】
〔式３〕
平均吸収率（％）＝｛１００−（平均反射率＋平均透過率）｝（％）
【００３８】
７８０〜１８００ｎｍの波長領域における平均吸収率が３０％以下である顔料を用いて樹脂層を着色することにより、着色樹脂層の７８０〜１８００ｎｍの波長領域における平均吸収率を３０％以下とすることが容易となる。同様に、７８０〜１８００ｎｍの波長領域における平均吸収率が３０％以下であり、かつ、６１０〜７８０ｎｍの波長領域における平均吸収率が６０％以上である顔料を用いて樹脂層を着色することにより、着色樹脂層の７８０〜１８００ｎｍの波長領域における平均吸収率を３０％以下とし、かつ、６１０〜７８０ｎｍの波長領域における平均吸収率を６０％以上とすることが容易となる。
【００３９】
７８０〜１８００ｎｍの波長領域における平均吸収率が３０％以下である顔料を選択するにあたって特に問題となるのは黒色顔料である。前述のように、黒色顔料として主要に用いられているカーボンブラック顔料は、赤外線の吸収率が高く上記条件を満足することができない。上記条件を満足する黒色顔料として具体的には、ペリレン系の有機顔料であるＰａｌｉｏｇｅｎ  Ｂｌａｃｋ  Ｌ００８４（ＢＡＳＦ  Ａｋｔｉｅｎｇｅｓｅｌｌｓｃｈａｆｔ製）、Ｐａｌｉｏｇｅｎ  Ｂｌａｃｋ  Ｌ００８６（ＢＡＳＦ  Ａｋｔｉｅｎｇｅｓｅｌｌｓｃｈａｆｔ製）、アゾメチアゾ系の有機顔料であるクロモファインブラックＡ−１１０３（大日精化工業株式会社製）、などを挙げることができる。
さらに、上記条件を満足し、かつ、６１０〜７８０ｎｍの波長領域における平均吸収率が６０％以上であるという条件をも満足する黒色顔料として具体的には、Ｐａｌｉｏｇｅｎ  Ｂｌａｃｋ  Ｌ００８６（ＢＡＳＦ  Ａｋｔｉｅｎｇｅｓｅｌｌｓｃｈａｆｔ製）を挙げることができる。
【００４０】
また、７８０〜１８００ｎｍの波長領域における平均吸収率が３０％以下であり、かつ、６１０〜７８０ｎｍの波長領域における平均吸収率が６０％以上である有彩色顔料としては、赤色の波長領域である６１０〜７８０ｎｍから離れていて、紫色、藍色、青色の波長領域である３８０〜５００ｎｍを吸収する顔料をあげることができる。
【００４１】
なお、樹脂層の着色に用いることのできる顔料は、上記条件を満足する顔料に限定されない。上記条件を満足しない顔料であっても、全体として着色樹脂層が、７８０〜１８００ｎｍの波長領域において３０％以下の平均吸収率を有するように、好ましくは、７８０〜１８００ｎｍの波長領域において３０％以下の平均吸収率を有し、かつ、６１０〜７８０ｎｍの波長領域において６０％以上の平均吸収率を有するように、適量配合される限り問題ない。
【００４２】
次に、着色樹脂層が有する貫通孔について説明する。本発明の着色シート材は、着色樹脂層が、その表面からシート基材との接合面（着色樹脂層裏面）まで到達する貫通孔を有するものである。このように、貫通孔は、少なくとも着色樹脂層を貫通するものであるが、シート基材をも含む着色シート材全体を貫通するものであってもよい。
【００４３】
着色樹脂層が貫通孔を有することにより、着色シート材は通気性および／または透湿性を備えたものとなる。例えば、着色シート材を人体と接触させて用いることにより、接触部の皮膚が汗ばみ、着色シート材−人体間の空気が湿気を含んだ場合であっても、この湿気を含んだ空気は貫通孔を通ってシート基材に達し、シート基材が有する通気性や透湿性により、湿度が低減されることになる。こうして、長時間にわたって着色シート材と人体が接触し、汗をかきやすい状況であっても、蒸れにくく、快適性に優れた着色シート材となるのである。なお、着色シート材は、通気性および透湿性のうち少なくとも一方を備えていればよい。
【００４４】
貫通孔の平均孔径は、５〜２００μｍであることが好ましく、より好ましくは３０〜１００μｍである。平均孔径が５μｍ未満であると、十分な通気性・透湿性が得られず、蒸れによる不快感を十分に軽減することができない虞がある。平均孔径が２００μｍを越えると、着色シート材としての外観品位が損なわれる虞がある。
【００４５】
貫通孔の平均密度は、１〜１００００個／ｉｎｃｈ２であることが好ましく、より好ましくは１００〜２０００個／ｉｎｃｈ２である。平均密度が１個／ｉｎｃｈ２未満であると、十分な通気性・透湿性が得られず、蒸れによる不快感を十分に軽減することができない虞がある。平均密度が１００００個／ｉｎｃｈ２を越えると、着色シート材としての外観品位が損なわれたり、耐摩耗性が低下したりする虞がある。
【００４６】
また、着色樹脂層表面から見た貫通孔の形状は、角のない形状、具体的には円形もしくは楕円形であることが好ましい。貫通孔の形状が角のあるものであると、着色シート材表面に摩耗負荷がかかると、角の部分に負荷が集中し、樹脂層に亀裂が生じ破壊する虞がある。
【００４７】
着色シート材のフラジール法評価試験（ＪＩＳ Ｌ１０９６ ８．２７．１ Ａ法）による通気度は、０．１ｃｃ／ｃｍ２／ｓｅｃ以上であることが好ましく、より好ましくは０．５ｃｃ／ｃｍ２／ｓｅｃ以上である。通気度が０．１ｃｃ／ｃｍ２／ｓｅｃ未満であると、蒸れによる不快感を十分に軽減することができない虞がある。なお、貫通孔の平均孔径および平均密度との関係から、通気度は最大でも２０ｃｃ／ｃｍ２／ｓｅｃ程度である。
着色シート材の塩化カルシウム法（ＪＩＳ  Ｋ１０９９  Ａ−１法）による透湿度は、１０００ｇ／ｃｍ２／ｄａｙ以上であることが好ましく、より好ましくは３０００ｇ／ｃｍ２／ｄａｙ以上である。透湿度が１０００ｇ／ｃｍ２／ｄａｙ未満であると、蒸れによる不快感を十分に軽減することができない虞がある。
前述のように、通気度および透湿度の規定のうち少なくとも一方を満足すればよい。
【００４８】
かくして、太陽光などの赤外線を含む光に長時間暴露される環境で用いても表面温度が上昇しにくく、もって蒸れにくい、快適性に優れた着色シート材を提供することができる。
【００４９】
以下、実施例により本発明を具体的に説明するが、本発明はこれらの実施例に限定されるものではない。
温感度、体感湿度、蒸れ感、演色性および外観品位は以下の方法で評価した。
【００５０】
（１）温感度
３０ｃｍ四方に裁断した試験片（着色シート材）を同じく３０ｃｍ四方に裁断した厚さ１０ｍｍの発泡ウレタンに、着色樹脂層が上になるように重ね雰囲気温度３０℃の条件下で、試験片から３０ｃｍ離れたところから３００Ｗの白熱電球を１００Ｖで５分間照射した後、被験者（１０人）に触ってもらい、以下の基準に従って官能評価を行った。
一番人数の多い評価を、着色シート材の評価とした。
◎・・・快適（熱く感じずに触れることができる）
○・・・やや快適（熱く感じるが触れることができる）
△・・・やや不快（熱く感じ長時間触れることができない）
×・・・不快（熱く感じ全く触れることができない）
【００５１】
（２）体感湿度
温度２５℃、湿度５０％ＲＨの環境下で、着色シート材を、厚さ１０ｍｍの発泡ウレタンに、着色樹脂層が上になるように重ね、ともにカーシートフレームに張り込んで、カーシートを作成した。着座部から１ｍ離れた左右斜め４５°の２方向から３００Ｗの白熱電球を１００Ｖで１０分間照射した後、被験者の着座直後から１分毎に最長１０分まで大腿部の湿度を測定した。
【００５２】
（３）蒸れ感
（２）と同様の条件下、被験者（１０人）が着座してから１０分後の蒸れ感について、以下の基準に従って官能評価を行った。
一番人数の多い評価を、着色シート材の評価とした。
◎・・・快適（蒸れない）
○・・・やや快適（やや蒸れる）
△・・・やや不快（蒸れる）
×・・・不快（汗をかく）
【００５３】
（４）演色性
着色シート材を、被験者（１０人）にＤ６５光源を照射した場合とＦ６光源を照射した場合で目視してもらい、着色シート材の色の見え方に差があるか否か、以下の基準に従って官能評価を行った。
一番人数の多い評価を、着色シート材の評価とした。
◎・・・色差なし
○・・・やや色差あり
△・・・色差あり
×・・・非常に色差あり
【００５４】
（５）外観品位
着色シート材を、被験者（１０人）に目視してもらい、着色樹脂層に形成された貫通孔が目立つか否か、以下の基準に従って官能評価を行った。
一番人数の多い評価を、着色シート材の評価とした。
◎・・・孔が全く見えない
○・・・孔が極少量見える
△・・・孔が見える
×・・・孔が著しく見える
【実施例１】
【００５５】
下記処方１にて調製した粘度２０００ｃｐｓの着色樹脂液を、離型紙へ塗布厚２００μｍになるようにナイフコーティングした後、１００℃で２分間乾燥することにより、厚さ４０μｍの着色樹脂層を得た。
得られた着色樹脂層に、ポリカーボネート系ポリウレタン樹脂（クリスボンＴＡ−２０５、大日本インキ化学工業株式会社製）にＤＭＦ（ジメチルホルムアミド）を加え粘度５０００ｃｐｓに調整した接着剤を塗布厚２００μｍになるようナイフコーティングし、１００℃で１分間予備乾燥した後、ポリエステルトリコット布と重ねて４ｋｇｆ／ｃｍ２で１分間加圧することにより、ポリエステルトリコット布上に着色樹脂層を接合した。次いで、ニードルパーフォレーター（シュミット株式会社製）を用いて、ポリエステルトリコット布の側から着色樹脂層を貫通する、平均孔径６０μｍ、平均密度６２０個／ｉｎｃｈ２の孔を形成することにより、本発明の着色シート材を得た。顔料に関するデータを表１に、評価結果を表２、３に示す。
【００５６】
〔処方１〕
ポリカーボネート系ポリウレタン樹脂                                  １００部
（クリスボンＮＹ−３２８、大日本インキ化学工業株式会社製）
ＤＭＦ                                                                ４０部
ペリレン系黒色顔料                                                      ３部
（Ｐａｌｉｏｇｅｎ  Ｂｌａｃｋ  Ｌ００８４、ＢＡＳＦ  Ａｋｔｉｅｎｇｅｓｅｌｌｓｃｈａｆｔ製）
【実施例２】
【００５７】
着色樹脂液の処方を下記処方２とし、貫通孔の平均孔径を２０μｍとした以外は、実施例１と同様にして本発明の着色シート材を得た。顔料に関するデータを表１に、評価結果を表２、３に示す。
【００５８】
〔処方２〕
ポリカーボネート系ポリウレタン樹脂                                  １００部
（クリスボンＮＹ−３２８、大日本インキ化学工業株式会社製）
ＤＭＦ                                                                ４０部
ペリレン系黒色顔料                                                      ３部
（Ｐａｌｉｏｇｅｎ  Ｂｌａｃｋ  Ｌ００８６、ＢＡＳＦ  Ａｋｔｉｅｎｇｅｓｅｌｌｓｃｈａｆｔ製）
【実施例３】
【００５９】
着色樹脂液の処方を下記処方３とし、貫通孔の平均孔径を１２０μｍとした以外は、実施例１と同様にして本発明の着色シート材を得た。顔料に関するデータを表１に、評価結果を表２、３に示す。
【００６０】
〔処方３〕
ポリカーボネート系ポリウレタン樹脂                                  １００部
（クリスボンＮＹ−３２８、大日本インキ化学工業株式会社製）
ＤＭＦ                                                                ４０部
ペリレン系黒色顔料                                                      ２部
（Ｐａｌｉｏｇｅｎ  Ｂｌａｃｋ  Ｌ００８４、ＢＡＳＦ  Ａｋｔｉｅｎｇｅｓｅｌｌｓｃｈａｆｔ製）
フタロシアニン系有彩色顔料                                            １５部
（ＤＩＡＬＡＣ  ＢＬＵＥ  Ｌ−１７７９Ｓ、大日本インキ化学工業株式会社製）
酸化鉄系有彩色顔料                                                      ２部
（ＤＩＡＬＡＣ  ＹＥＬＬＯＷ  Ｌ−１７７８Ｓ、大日本インキ化学工業株式会社製）
【実施例４】
【００６１】
下記処方４にて調製した粘度約４０秒（アネスト岩田製粘度カップ（ＮＫ−２）使用による塗料吐出落下時間測定）の着色樹脂液を、天然皮革（クラスト）表面へ塗布量１５０ｇ／ｍ２になるようにスプレー噴霧した後、８０℃で２分間乾燥することにより、厚さ５０μｍの着色樹脂層を形成した。
得られた着色樹脂層を有する天然皮革に、エンボス加工、ミリング加工を施した後、ニードルパーフォレーター（シュミット株式会社製）を用いて、着色樹脂層の側から着色樹脂層のみを貫通する、平均孔径６０μｍ、平均密度６２０個／ｉｎｃｈ２の孔を形成することにより、本発明の着色シート材を得た。顔料に関するデータを表１に、評価結果を表２、３に示す。
【００６２】
〔処方４〕
ポリカーボネート系ポリウレタン樹脂                                  １５０部
（ＢＡＹＤＥＲＭ  Ｂｏｔｔｏｍ  ５１ＵＤ、ランクセス株式会社製）
アクリル樹脂                                                        １５０部
（ＰＲＩＭＡＬ  ＳＢ−１００、ランクセス株式会社製）
ペリレン系黒色顔料                                                  １００部
（Ｐａｌｉｏｇｅｎ  Ｂｌａｃｋ  Ｌ００８６、ＢＡＳＦ  Ａｋｔｉｅｎｇｅｓｅｌｌｓｃｈａｆｔ製）
水                                                                  １００部
ウレタン系増粘剤                                                        適量
（ＡＣＲＹＳＯＬ  ＲＭ−１０２０、ランクセス株式会社製）
【実施例５】
【００６３】
着色樹脂液の処方を前記処方２とし、貫通孔の平均密度を３０００個／ｉｎｃｈ２とした以外は、実施例１と同様にして本発明の着色シート材を得た。顔料に関するデータを表１に、評価結果を表２、３に示す。
【実施例６】
【００６４】
着色樹脂液の処方を前記処方２とし、貫通孔の平均密度を６０個／ｉｎｃｈ２とした以外は、実施例１と同様にして本発明の着色シート材を得た。顔料に関するデータを表１に、評価結果を表２、３に示す。
【比較例１】
【００６５】
着色樹脂液の処方を下記処方５とし、貫通孔を形成しなかった以外は、実施例１と同様にして着色シート材を得た。顔料に関するデータを表１に、評価結果を表２、３に示す。
【００６６】
〔処方５〕
ポリカーボネート系ポリウレタン樹脂                                  １００部
（クリスボンＮＹ−３２８、大日本インキ化学工業株式会社製）
ＤＭＦ                                                                ４０部
カーボンブラック顔料                                                  １５部
（ＤＩＡＬＡＣ  ＢＬＡＣＫ  Ｌ−１７７０Ｓ、大日本インキ化学工業株式会社製）
【比較例２】
【００６７】
貫通孔を形成しなかった以外は、実施例１と同様にして着色シート材を得た。顔料に関するデータを表１に、評価結果を表２、３に示す。
【比較例３】
【００６８】
着色樹脂液の処方を前記処方５とした以外は、実施例１と同様にして着色シート材を得た。顔料に関するデータを表１に、評価結果を表２、３に示す。
【００６９】
【表１】
2008087167.tif 000002
【００７０】
【表２】
2008087167.tif 000003
【００７１】
【表３】
2008087167.tif 000004